СПОСОБ ПОЛУЧЕНИЯ ПОРОШКА ТАНТАЛА РЕГУЛИРУЕМОЙ КРУПНОСТИ

1. Способ получения порошка тантала металлотермическим восстановлением из комплексного фтористого соединения в среде расплава галоидных солей щелочных металлов путем порционного введения реагентов в расплав при перемешивании, отличающийся тем, что:
загрузку реагентов проводят таким образом, что средний за процесс избыток восстановителя, присутствующего в реакционном расплаве, от стехиометрически необходимого для восстановления одной загружаемой порции комплексного фтористого соединения тантала составляет от «минус» 250% до «плюс» 100%;
содержание серы в реакционном расплаве поддерживают не более 0,085 мас. % в пересчете на сульфат-ион;
восстановление проводят не менее чем двадцатью порциями.
2. Способ по п. 1, отличающийся тем, что в качестве комплексной фтористой соли используют фтортанталат калия или фтортанталат натрия, в качестве восстановителя - натрий, калий или сплав натрия с калием, в качестве галоидных солей щелочных металлов - калий хлористый, калий фтористый, натрий хлористый, натрий фтористый или смесь (сплав), составленную, по крайней мере, из двух названных солей.
3. Способ по п. 1, отличающийся тем, что средний за процесс избыток восстановителя, присутствующего в реакционном расплаве рассчитывают по (n-1) порциям, где n - общее количество порций.
2
4. Способ по п. 1, отличающийся тем, что на внутренние поверхности устройства, кроме внутренней поверхности тигля и поверхностей экранов, обращенных к зеркалу реакционного расплава, наносят пульпу мелкодисперсного порошка тантала из расчета не менее 0,1 кг порошка на 1 м поверхности и высушивают, при этом масса порошка должна составлять не менее 0,4 кг на 100 кг галоидных солей щелочных металлов, загружаемых в тигель.